(57)【要約】【課題】特にアルデヒド系ガスに対して優れた消臭効果を発揮できる消臭機能を付与できる消臭水性液を提供する。【解決手段】消臭水性液は、ポリアミン化合物を担持した無機ケイ素化合物と、ヒドラジン化合物と、水と、を含有する構成とする。さらにバインダー樹脂を含有させるのが好ましい。さらに界面活性剤を含有する構成とするのが好ましく、中でも、アニオン系界面活性剤およびノニオン系界面活性剤の両方を含有させるのが特に好ましい。【選択図】なし【特許請求の範囲】
【請求項１】
ポリアミン化合物を担持した無機ケイ素化合物と、
ヒドラジン化合物と、
水と、を含有することを特徴とする消臭水性液。
【請求項２】
さらにバインダー樹脂を含有する請求項１に記載の消臭水性液。
【請求項３】
前記各成分の含有質量比が、前記ポリアミン化合物担持無機ケイ素化合物１０質量部〜３０質量部、前記ヒドラジン化合物３質量部〜１０質量部、前記バインダー樹脂５質量部〜３０質量部、前記水３０質量部〜８５質量部の配合割合である請求項２に記載の消臭水性液。
【請求項４】
前記バインダー樹脂として、アクリル樹脂、アクリルシリコーン樹脂、エステル系ウレタン樹脂及びエーテル系ウレタン樹脂からなる群より選ばれる１種または２種以上の樹脂が用いられている請求項２または３に記載の消臭水性液。
【請求項５】
前記ヒドラジン化合物として、炭素数４〜１２のヒドラジン化合物が用いられている請求項１〜４のいずれか１項に記載の消臭水性液。
【請求項６】
前記ポリアミン化合物として、脂肪族ポリアミンが用いられている請求項１〜５のいずれか１項に記載の消臭水性液。
【請求項７】
前記無機ケイ素化合物として、平均粒子径が０．５μｍ〜５０μｍの多孔質無機ケイ素化合物が用いられている請求項１〜６のいずれか１項に記載の消臭水性液。
【請求項８】
さらに顔料を含有する請求項１〜７のいずれか１項に記載の消臭水性液。
【請求項９】
さらに界面活性剤を含有する請求項１〜８のいずれか１項に記載の消臭水性液。
【請求項１０】
前記界面活性剤として、アニオン系界面活性剤およびノニオン系界面活性剤が用いられている請求項９に記載の消臭水性液。
【請求項１１】
前記の両界面活性剤の含有質量比が、アニオン系界面活性剤／ノニオン系界面活性剤＝０．１〜６の範囲である請求項１０に記載の消臭水性液。
【請求項１２】
請求項１〜１１のいずれか１項に記載の消臭水性液を、処理対象物に付着せしめる工程と、前記付着後の処理対象物を乾燥させる工程と、を含むことを特徴とする対象物に消臭機能を付与する方法。
【発明の詳細な説明】
【技術分野】
【０００１】
本発明は、例えば、壁紙等の内装材等の対象物に塗布等の処理をすることによって、このような対象物にアルデヒド系ガス等を消臭する消臭機能を付与することのできる消臭水性液に関する。
【背景技術】
【０００２】
消臭フィルターは、様々な用途に利用されており、その消臭方法として活性炭やゼオライト等の物理吸着材を利用した物理吸着タイプと、化学吸着タイプと、オゾンや光触媒、金属フタロシアニン錯体等により悪臭物質を分解除去する触媒タイプ、あるいはこの吸着タイプと触媒タイプを併用した併用タイプが知られている。
【０００３】
このうち例えば、活性炭の優れた吸着作用を利用した技術がよく知られているが、これらは悪臭成分を吸着し、周辺の臭気濃度を短期的に低下させる働きには優れているが、悪臭成分の量が減少するわけではなく、有効期間に限りのある消臭方法であるといわれている。また、悪臭物質を分解除去する触媒タイプあるいは併用タイプの場合、様々な悪臭に対して効果的に消臭できる有用な方法である。
【０００４】
また、本出願人は、特許文献１を出願しており、活性炭混抄紙に環状飽和アミンと、ポリカルボン酸を坦持させてなる消臭フィルターを開示している（特許文献１参照）。この消臭フィルターは、あらゆる悪臭ガスに効果があり、特にタバコ臭を効率的に消臭することができる。
【先行技術文献】
【特許文献】
【０００５】
【特許文献１】特開２０１４−１１３２１４号公報
【発明の概要】
【発明が解決しようとする課題】
【０００６】
上記特許文献１に記載の技術は、優れた消臭性能を発揮するが、特にアルデヒド系ガスに対してさらに優れた消臭効果を発揮できるものが求められていた。
【０００７】
更に、フィルターによる消臭除去以外に、例えば、壁紙、家具、天井材等の既設の対象物そのものに消臭機能を付与させることのできる技術の開発も求められていた。
【０００８】
本発明は、かかる技術的背景に鑑みてなされたものであって、特にアルデヒド系ガスに対して優れた消臭効果を発揮できる消臭機能を付与できる消臭水性液を提供することを目的とする。
【課題を解決するための手段】
【０００９】
前記目的を達成するために、本発明は以下の手段を提供する。
【００１０】
［１］ポリアミン化合物を担持した無機ケイ素化合物と、
ヒドラジン化合物と、
水と、を含有することを特徴とする消臭水性液。
【００１１】
［２］さらにバインダー樹脂を含有する前項１に記載の消臭水性液。
【００１２】
［３］前記各成分の含有質量比が、前記ポリアミン化合物担持無機ケイ素化合物１０質量部〜３０質量部、前記ヒドラジン化合物３質量部〜１０質量部、前記バインダー樹脂５質量部〜３０質量部、前記水３０質量部〜８５質量部の配合割合である前項２に記載の消臭水性液。
【００１３】
［４］前記バインダー樹脂として、アクリル樹脂、アクリルシリコーン樹脂、エステル系ウレタン樹脂及びエーテル系ウレタン樹脂からなる群より選ばれる１種または２種以上の樹脂が用いられている前項２または３に記載の消臭水性液。
【００１４】
［５］前記ヒドラジン化合物として、炭素数４〜１２のヒドラジン化合物が用いられている前項１〜４のいずれか１項に記載の消臭水性液。
【００１５】
［６］前記ポリアミン化合物として、脂肪族ポリアミンが用いられている前項１〜５のいずれか１項に記載の消臭水性液。
【００１６】
［７］前記無機ケイ素化合物として、平均粒子径が０．５μｍ〜５０μｍの多孔質無機ケイ素化合物が用いられている前項１〜６のいずれか１項に記載の消臭水性液。
【００１７】
［８］さらに顔料を含有する前項１〜７のいずれか１項に記載の消臭水性液。
【００１８】
［９］さらに界面活性剤を含有する前項１〜８のいずれか１項に記載の消臭水性液。
【００１９】
［１０］前記界面活性剤として、アニオン系界面活性剤およびノニオン系界面活性剤が用いられている前項９に記載の消臭水性液。
【００２０】
［１１］前記の両界面活性剤の含有質量比が、アニオン系界面活性剤／ノニオン系界面活性剤＝０．１〜６の範囲である前項１０に記載の消臭水性液。
【００２１】
［１２］前項１〜１１のいずれか１項に記載の消臭水性液を、処理対象物に付着せしめる工程と、前記付着後の処理対象物を乾燥させる工程と、を含むことを特徴とする対象物に消臭機能を付与する方法。
【発明の効果】
【００２２】
［１］の発明に係る消臭水性液は、「ポリアミン化合物を担持した無機ケイ素化合物」を含有するので、無機ケイ素化合物等に吸着したアセトアルデヒド、ホルムアルデヒド等のアルデヒド系ガスを、無機ケイ素化合物に担持されているポリアミン化合物との化学反応によって除去することができる。さらにヒドラジン化合物を含有するので、特にアセトアルデヒドガスをヒドラジン化合物との化学反応によって除去することができる。本発明の消臭水性液を壁紙等の対象物に塗布等の処理をすることによって、このような対象物にアセトアルデヒド、ホルムアルデヒド等のアルデヒド系ガス等を消臭する消臭機能を付与することが可能となる。
【００２３】
［２］の発明では、消臭水性液はバインダー樹脂を含有するので、「ポリアミン化合物担持無機ケイ素化合物」および「ヒドラジン化合物」の対象物（壁紙等）からの脱落を防止する効果を向上させることができる。
【００２４】
［３］の発明では、各成分の含有質量比が上記特定範囲に規定されているから、バインダー樹脂によって「ポリアミン化合物担持無機ケイ素化合物」および「ヒドラジン化合物」の対象物（壁紙等）からの脱落を十分に防止できると共に、特にアルデヒド系ガスに対する消臭効果を十分に発揮させることができる。
【００２５】
［４］の発明では、バインダー樹脂として上記特定の樹脂が用いられているから、消臭成分の対象物（壁紙等）からの脱落をより十分に防止できる。
【００２６】
［５］の発明では、ヒドラジン化合物として、炭素数４〜１２のヒドラジン化合物が用いられているので、特にアセトアルデヒドガスの消臭効果をより向上させることができる。
【００２７】
［６］の発明では、ポリアミン化合物として脂肪族ポリアミンが用いられているから、特にアルデヒド系ガスの消臭効果をより向上させることができる。
【００２８】
［７］の発明では、多孔質無機ケイ素化合物の平均粒子径が０．５μｍ以上であるから、ポリアミン化合物の多孔質無機ケイ素化合物の細孔内への担持が行われやすくなり消臭効果をより高めることができると共に、平均粒子径が５０μｍ以下であるから多孔質無機ケイ素化合物の水への分散性が向上して消臭水性液としての液安定性を向上させることができる。
【００２９】
［８］の発明では、さらに顔料を含有する構成であるから、対象物に対して消臭機能付与のみならず所望の着色、意匠付与等も行うことができる。
【００３０】
［９］の発明では、さらに界面活性剤を含有する構成であるから、消臭水性液としての液安定性をより向上させることができる。
【００３１】
［１０］の発明では、界面活性剤として、アニオン系界面活性剤およびノニオン系界面活性剤を併用した構成であるから、消臭水性液としての液安定性を格段に向上させることができる。
【００３２】
［１１］の発明では、アニオン系界面活性剤／ノニオン系界面活性剤＝０．１〜６の範囲であるから、前記併用による液安定性の向上効果を十分に発揮させることができる。
【００３３】
［１２］の発明では、対象物に対してアセトアルデヒド、ホルムアルデヒド等のアルデヒド系ガス等を消臭する消臭機能を容易に付与することができる。
【発明を実施するための形態】
【００３４】
本発明に係る消臭水性液は、ポリアミン化合物を担持した無機ケイ素化合物と、ヒドラジン化合物と、水と、を含有する。さらにバインダー樹脂を含有した構成とするのが好ましく、この場合には「ポリアミン化合物担持無機ケイ素化合物」および「ヒドラジン化合物」の対象物（壁紙等）からの脱落の防止効果を高めることができる。バインダー樹脂の具体例や好適構成等については後述する。
【００３５】
本発明の消臭水性液には、更に界面活性剤を含有させるのが好ましい。界面活性剤を含有させることにより、消臭水性液の液安定性を向上させることができる。界面活性剤の具体例や好適構成等については後述する。
【００３６】
本発明の消臭水性液において、前記各成分の含有質量比は、前記ポリアミン化合物担持無機ケイ素化合物１０質量部〜３０質量部、前記ヒドラジン化合物３質量部〜１０質量部、前記バインダー樹脂５質量部〜３０質量部、前記水３０質量部〜８５質量部（望ましくは前記水４０質量部〜７０質量部）、前記界面活性剤２質量部〜８質量部の配合割合に設定するのが好ましい。
【００３７】
中でも、前記各成分の含有質量比は、前記ポリアミン化合物担持無機ケイ素化合物１０質量部〜２０質量部、前記ヒドラジン化合物５質量部〜９質量部、前記バインダー樹脂１５質量部〜２５質量部、前記水４０質量部〜７０質量部、前記界面活性剤２質量部〜４質量部の配合割合に設定するのが特に好ましい。
【００３８】
本発明において、ポリアミン化合物を担持した無機ケイ素化合物としては、特に限定されるものではないが、例えば、ポリアミン化合物を担持した多孔質二酸化ケイ素等が挙げられる。多孔質二酸化ケイ素は、水に分散しても、内部のポリアミン化合物を保持するので好ましい。前記無機ケイ素化合物としては、多孔質二酸化ケイ素以外に、例えば多孔質ケイ酸アルミニウム等が挙げられる。
【００３９】
前記多孔質無機ケイ素化合物の平均粒子径は、０．５μｍ〜５０μｍであるのが好ましい。０．５μｍ未満では、ポリアミン化合物を多孔質無機ケイ素化合物の細孔内に担持しにくく、またコストも高くなることから、好ましくない。また、５０μｍを超えると、多孔質無機ケイ素化合物の水への分散性が低下するので、好ましくない。中でも、前記多孔質無機ケイ素化合物の平均粒子径は、２μｍ〜１０μｍであるのがより好ましい。
【００４０】
また、ポリアミン化合物の無機ケイ素化合物への担持量は、無機ケイ素化合物１質量部当たりポリアミン化合物０．０２質量部〜０．２質量部の範囲に設定されるのが好ましい。０．０２質量部を下回るとアルデヒドガスの消臭性能が低下するので好ましくなく、０．２質量部を超える量を多孔質無機ケイ素化合物の細孔内へ担持するのは難しい。
【００４１】
前記ポリアミン化合物としては、特に限定されるものではないが、分子内に第一級アミノ基を一個以上有している化合物であれば、脂肪族アミン、芳香族アミン、脂環式アミンのいずれも使用でき、沸点が１００℃以上のものが好ましい。１００℃未満では、無機ケイ素化合物に担持する工程で蒸発する可能性があり好ましくない。例えば、ジエチレントリアミン、トリエチレンテトラミン、テトラエチレンペンタミン等は液体であるのでそのまま多孔質無機ケイ素化合物に担持する工程に使用できる。また、他のアミン化合物の場合は、水等に溶解させてこの溶解液に多孔質無機ケイ素化合物を浸漬し、加熱乾燥すれば「ポリアミン化合物を担持した無機ケイ素化合物」を得ることができる。「ポリアミン化合物を担持した無機ケイ素化合物」は、ポリアミン化合物が、直接ヒドラジン化合物と接触しなくなるので、これらの影響を受けることなくアルデヒド系ガスの除去能力を発揮することができる。また、ポリアミン化合物とガス成分が直接反応するよりも、多孔質無機ケイ素化合物にガス成分を一旦吸着させてからポリアミン化合物と反応する方が、より効率的で除去効果の耐久性を向上させることができる。
【００４２】
前記ヒドラジン化合物としては、特に限定されるものではないが、炭素数４〜１２のヒドラジン化合物を用いるのが好ましい。即ち、炭素数４〜１２の酸ジヒドラジド化合物が好適である。さらに炭素数６〜１０の酸ジヒドラジド化合物がより好適である。例えば、炭素数６のアジピン酸ジヒドラジド、炭素数８のイソフタル酸ジヒドラジド、炭素数１０のセバシン酸ジヒドラジド等が挙げられる。
【００４３】
前記バインダー樹脂としては、特に限定されるものではないが、例えば、アクリル樹脂、アクリルシリコーン樹脂、エステル系ウレタン樹脂、エーテル系ウレタン樹脂、メラミン樹脂、エポキシ樹脂、エチレン−酢酸ビニル共重合体樹脂等が挙げられる。中でも、アクリル樹脂、アクリルシリコーン樹脂、エステル系ウレタン樹脂及びエーテル系ウレタン樹脂からなる群より選ばれる１種または２種以上の樹脂を用いるのが好ましく、これらを用いた場合には、消臭成分の対象物（壁紙等）からの脱落をより十分に防止できる利点がある。
【００４４】
前記界面活性剤としては、特に限定されるものではないが、例えば、アニオン系界面活性剤、ノニオン系界面活性剤、両性界面活性剤等が挙げられる。中でも、前記界面活性剤としては、アニオン系界面活性剤およびノニオン系界面活性剤を併用するのが好ましい。これらを併用した場合には、水性消臭液の液安定性を格段に向上させることができる。アニオン系界面活性剤およびノニオン系界面活性剤を併用する場合において、両界面活性剤の含有質量比は、アニオン系界面活性剤／ノニオン系界面活性剤＝０．１〜６の範囲に設定されるのが好ましく、この場合には水性消臭液の液安定性をさらに向上させることができる。中でも、両界面活性剤の含有質量比は、アニオン系界面活性剤／ノニオン系界面活性剤＝０．５〜４の範囲に設定されるのがより好ましく、アニオン系界面活性剤／ノニオン系界面活性剤＝０．８〜４の範囲に設定されるのが特に好ましい。
【００４５】
前記アニオン系界面活性剤としては、特に限定されるものではないが、例えば、アルキルスルホコハク酸塩、アルキルスルホン酸、モノアルキルホスフェートを用いるのが好ましい。中でも、アルキルスルホコハク酸塩を用いるのがより好ましい。
【００４６】
前記ノニオン系界面活性剤としては、特に限定されるものではないが、例えば、ポリオキシアルキレンアルキルエーテル、ポリオキシアルキレンアルキルフェニルエーテル、ソルビタン脂肪酸エステルを用いるのが好ましい。中でも、ポリオキシアルキレンアルキルエーテルを用いるのがより好ましい。
【００４７】
本発明に係る消臭水性液には、更に顔料を含有せしめてもよい。顔料を含有させることにより、水性塗料として使用することができ、例えば、対象物に対して消臭機能のみならず所望の着色、意匠等も付与することが可能となる。
【００４８】
前記顔料としては、特に限定されるものではないが、例えば、
・パーマネントレッド、ファーストイエロー、フタロシアニングリーン等の有機顔料
・二酸化チタン、カーボンブラック、ベンガラ等の無機顔料
・炭酸カルシウム、タルク、バライト粉等の体質顔料
・亜鉛化鉛、縮合リン酸アルミニウム等の防錆顔料
・アルミニウム粉、硫化亜鉛等の機能性顔料
などが挙げられる。
【００４９】
前記顔料を含有させる構成を採用する場合において、前記消臭水性液における顔料の濃度（含有率）は、１質量％〜１０質量％に設定するのが好ましい。
【００５０】
本発明に係る消臭水性液には、抗菌剤、撥水剤、帯電防止剤、架橋剤、増粘剤等の各種添加剤を含有させてもよい。なお、本発明では、本発明の効果を阻害しない範囲において、アルコール等の有機溶媒を水とともに使用することを排除しない。
【００５１】
本発明に係る消臭水性液を作成するに際し、その手順は特に限定されるものではないが、次のような順序で配合を行うのが、より均一な分散液（消臭水性液）が得られる点で、好ましい。
【００５２】
即ち、溶媒としての水にヒドラジン化合物を溶解させた後、この溶解液にポリアミン化合物を担持した無機ケイ素化合物を分散させ、必要に応じて増粘剤を混合し、次いで１種類以上の界面活性剤を混合した後、バインダー樹脂を混合して十分に分散させることによって、水系樹脂エマルジョンの消臭水性液を得ることができる。これらの配合は、撹拌機を備えた容器内で行うのがよい。
【００５３】
本発明に係る消臭水性液を壁紙等の対象物に付着させる方法としては、特に限定されるものではないが、例えば、スプレー法、刷毛塗り法、ローラー塗布法等が挙げられる。消臭水性液の塗布量（ウェット）は、特に限定されるものではないが、３ｇ／ｍ2〜３００ｇ／ｍ2に設定されるのが好ましい。
【００５４】
上記のような方法で消臭水性液を処理対象物に付着せしめた後、該処理対象物を乾燥させる。乾燥は、自然乾燥であってもよいし、加熱乾燥であってもよく、乾燥手法は特に限定されない。
【実施例】
【００５５】
次に、本発明の具体的実施例について説明するが、本発明はこれら実施例のものに特に限定されるものではない。
【００５６】
＜実施例１＞
テトラエチレンペンタミンを水に溶解させた溶解液に、平均粒子径が３μｍの多孔質二酸化ケイ素を添加して浸漬することによって、多孔質二酸化ケイ素１質量部当たりにテトラエチレンペンタミンが０．６質量部担持されてなるテトラエチレンペンタミン担持多孔質二酸化ケイ素を得た。
【００５７】
次に、水５５質量部、テトラエチレンペンタミン担持多孔質二酸化ケイ素１５質量部、アジピン酸ジヒドラジド８質量部を混合して撹拌することによって、水にアジピン酸ジヒドラジドが溶解し、テトラエチレンペンタミン担持多孔質二酸化ケイ素が水に分散してなる分散液を得た。この分散液に、さらにアルキルスルホコハク酸塩１質量部およびポリオキシアルキレンアルキルエーテル１質量部を添加して十分に撹拌した後、撹拌を続けながらアクリル樹脂２０質量部を添加してさらに十分に撹拌することによって、水系樹脂エマルジョンの消臭水性液を得た。
【００５８】
＜実施例２＞
テトラエチレンペンタミン担持多孔質二酸化ケイ素１５質量部に代えて、ジエチレントリアミン担持多孔質二酸化ケイ素１８質量部（ジエチレントリアミン担持量は３質量部；多孔質二酸化ケイ素の平均粒子径が３μｍ）を配合し、アジピン酸ジヒドラジド８質量部に代えて、イソフタル酸ジヒドラジド７質量部を配合した以外は、実施例１と同様にして、消臭水性液を得た。
【００５９】
＜実施例３＞
テトラエチレンペンタミン担持多孔質二酸化ケイ素１５質量部に代えて、トリエチレンテトラミン担持多孔質二酸化ケイ素１３質量部（トリエチレンテトラミン担持量は３質量部；多孔質二酸化ケイ素の平均粒子径が３μｍ）を配合し、アジピン酸ジヒドラジド８質量部に代えて、セバシン酸ジヒドラジド９質量部を配合した以外は、実施例１と同様にして、消臭水性液を得た。
【００６０】
＜実施例４＞
水の配合量を４５質量部とし、アクリル樹脂２０質量部に代えて、エステル系ウレタン樹脂２７質量部を配合し、アルキルスルホコハク酸塩の配合量を２質量部とした以外は、実施例１と同様にして、消臭水性液を得た。
【００６１】
＜実施例５＞
アルキルスルホコハク酸塩１質量部に代えて、アルキルスルホン酸１質量部を配合し、ポリオキシアルキレンアルキルエーテル１質量部に代えて、ポリオキシアルキレンアルキルフェニルエーテル２質量部を配合した以外は、実施例１と同様にして、消臭水性液を得た。
【００６２】
＜実施例６＞
アルキルスルホコハク酸塩の配合量を２質量部とし、ポリオキシアルキレンアルキルエーテルを配合しないものとした（界面活性剤としてアルキルスルホコハク酸塩を単独使用とした）以外は、実施例１と同様にして、消臭水性液を得た。
【００６３】
＜実施例７＞
ポリオキシアルキレンアルキルエーテルの配合量を２質量部とし、アルキルスルホコハク酸塩を配合しないものとした（界面活性剤としてポリオキシアルキレンアルキルエーテルを単独使用とした）以外は、実施例１と同様にして、消臭水性液を得た。
【００６４】
＜比較例１＞
テトラエチレンペンタミン担持多孔質二酸化ケイ素の配合量を２３質量部とし、アジピン酸ジヒドラジドを配合しないものとした以外は、実施例１と同様にして、消臭水性液を得た。
【００６５】
＜比較例２＞
アジピン酸ジヒドラジドの配合量を２３質量部とし、テトラエチレンペンタミン担持多孔質二酸化ケイ素を配合しないものとした以外は、実施例１と同様にして、消臭水性液を得た。
【００６６】
上記のようにして得られた消臭水性液の液安定性を下記評価法に基づいて評価すると共に、下記評価法により消臭性能を評価した。これらの結果を表１に示す。
【００６７】
【表１】
2016214618.tif 000002
【００６８】
＜液安定性評価法＞
消臭水性液を密閉したガラス容器の中に入れて４５℃の条件下で静置して５日間経過した後の水性液の状態を目視により観察し、下記判定基準に基づいて消臭水性液の液安定性を評価した。
（判定基準）
「◎」…水性液は全く分離することがなく沈降物もなく液安定性に優れていた。
「○」…二酸化ケイ素の沈降物が極く僅かに観察されたものの、実質的には分離していないレベルであり実使用できる。
「△」…二酸化ケイ素の沈降物が僅かに観察されたが、この経過期間の前に使用するようにすれば実用上全く問題がない。
「×」…二酸化ケイ素の沈降物が顕著に観察され、水性液も上下に分離傾向にあった。
【００６９】
＜消臭除去率の評価法＞
面積２５６ｃｍ2（１６ｃｍ×１６ｃｍ）のガラス板の表面（片面）に消臭水性液を塗布量がウェットで１２０ｇ／ｍ2になるようにスプレー塗布した後、常温環境下で自然乾燥させることによって、試験片を作成した。各試験片をそれぞれ内容量１リットルの樹脂製試験袋に入れた後、初期濃度２００ｐｐｍのホルムアルデヒドガスを試験袋内に注入し、試験袋を密封し、６０分経過後に各試験袋内におけるホルムアルデヒドガスの濃度（以下の計算式では「Ｘ」ｐｐｍとする）を測定し、
除去率（％）＝｛（２００−Ｘ）÷２００｝×１００
上記計算式により消臭除去率（％）を求めた。
【００７０】
表１から明らかなように、本発明の実施例１〜７の消臭水性液は、液安定性が良好であり、特にアニオン系界面活性剤およびノニオン系界面活性剤の両方を添加した実施例１〜５の消臭水性液は、液安定性が格段に優れていた。
【００７１】
また、本発明の実施例１〜７の消臭水性液を塗布して表面に消臭機能層が形成されたガラス板は、いずれも、アルデヒドガスの消臭性能に優れていた。
【００７２】
これに対し、ヒドラジン化合物を含有しない組成の比較例１の消臭水性液を塗布したガラス板は、除去率が７０％未満であり、消臭性能に劣っていた。また、ポリアミン化合物担持無機ケイ素化合物を含有しない組成の比較例２の消臭水性液を塗布したガラス板は、除去率が７０％未満であり、消臭性能に劣っていた。
【産業上の利用可能性】
【００７３】
本発明に係る消臭水性液で処理する対象物としては、例えば、壁紙、壁、布帛（カーペット、カーテン等）、木板、フローリング、家具、寝具、天井材、衣類、フィルター等が挙げられるが、特にこれら例示したものに限定されるものではなく、本発明の消臭水性液は、いかなる対象物にも適用できる。本発明に係る消臭水性液は、顔料を含有させることにより、水性塗料として使用することができ、対象物に対して消臭機能のみならず所望の着色、意匠等も付与することができる。